АДДИТИВНЫЕ СТРОИТЕЛЬНЫЕ СМЕСИ С НЕИОННЫМИ ЭМУЛЬГАТОРАМИ

1. Применение полимерных, имеющих полое пространство микрочастиц в гидравлически затвердевающих строительных смесях, стабилизированных благодаря неионным эмульгаторам.
2. Применение по п.1, причем гидрофильная группа применяемых неионных эмульгаторов принадлежит к спиртам, аминоксидам или (олиго)оксиалкиленам или их смесям.
3. Применение по п.2, причем неионные эмульгаторы используют в количествах <5 мас.%, в расчете на содержание полимера применяемых микрочастиц.
4. Применение по п.2, причем неионные эмульгаторы используют в количествах <3 мас.%, в расчете на содержание полимера применяемых микрочастиц.
5. Применение по п.2, причем неионные эмульгаторы используют в количествах <1 мас.%, в расчете на содержание полимера применяемых микрочастиц.
6. Применение по п.1, причем микрочастицы состоят из полимерных частиц, которые содержат с помощью водного основания разбухшее полимерное ядро (А) на основе ненасыщенного мономера (производного) карбоновой кислоты, а также полимерную оболочку (В) на основе неионных, этилен-ненасыщенных мономеров.
7. Применение по п.6, причем ненасыщенные мономеры (производного) карбоновой кислоты выбирают из группы акриловой кислоты, метакриловой кислоты, малеиновой кислоты, ангидрида малеионовой кислоты, фумаровой кислоты, итаконовой кислоты и кротоновой кислоты.
8. Применение по п.6, причем неионные, этилен-ненасыщенные мономеры выбирают из стирола, бутадиена, винилтолуола, этилена, винилацетата, винилхлорида, винилиденхлорида, акрилнитрила, акриламида, метакриламида, сложного алкилового эфира, имеющего от 1 до 12 атомов углерода, акриловой кислоты или метакриловой кислоты.
9. Применение по п.1, причем микрочастицы имеют содержание полимера от 2 до 98 мас.%.
10. Применение по п.1, причем микрочастицы имеют диаметр от 100 до 5000 нм.
11. Применение по п.1, причем микрочастицы имеют диаметр от 200 до 2000 нм.
12. Применение по п.1, причем микрочастицы имеют диаметр от 250 до 1000 нм.
13. Применение по п.1, причем микрочастицы применяют в количестве от 0,01 до 5 мас.%, в расчете на строительную смесь.
14. Применение по п.1, причем микрочастицы применяют в количестве от 0,1 до 0,5 мас.%, в расчете на строительную смесь.
15. Применение по п.1, причем строительные смеси состоят из связующего вещества, выбираемого из группы цемента, извести, гипса и ангидрита.
16. Применение по п.1, причем при строительных смесях речь идет о бетоне или цементном растворе.